(57)【要約】      （修正有）【課題】有機繊維構造物への多価アルコール類および多価アミノ化合物を共存させる事によって新しく形態安定化の機能を付与し更に水系防汚性を付与し衣料分野での着用快適性を実現でき、更に生活．産業．資材分野への活用など広い用途．展開を可能にする有機繊維構造物の改質．疎水化製造方法の提供。【解決手段】一般式で表される親水性の置換基を有する２，６−ジハロゲノ−４−Ｙ−１，３，５−トリアジン誘導体が付与されている繊維構造物と該繊維構造物の製造方法。2008063708.tif 000010上記式［化１］中、Ｘは塩素、フッ素及び臭素からなる群より選ばれるハロゲン基、Ｙはスルホン基等である。【選択図】なし【特許請求の範囲】
【請求項１】
親水性の置換基を有するジハロゲノトリアジン系化合物と多価アルコール類および多価アミノ化合物を共存させ有機繊維構造物を改質．疎水化の機能性を付与させる有機繊維構造物の改質．疎水化製造方法。
【請求項２】
親水性の置換基を有する前記ジハロゲノトリアジン化合物が、下記一般式（１）で表される２，６−ジハロゲノ−４−Ｙ−１，３，５−トリアジン誘導体が付与されていることを特徴とする請求項１記載の  有機繊維構造物の改質．疎水化製造方法。
【化１】
2008063708.tif 000009
上記式［化１］中、Ｘは塩素、フッ素及び臭素からなる群より選ばれるハロゲン基、Ｙはスルホン基、カルボキシル基、水酸基及びチオール基からなる群より選ばれる少なくとも１つの基により置換されたアリールアミノ基、アリールオキシ基、アリールメルカプト基、アルキルアミノ基、アルコキシ基、アルキルチオ基、トリアジニルアミノ基、トリアジニルオキシ基、トリアジニルチオ基、またはトリアジニルアミノスチルベンアミノ基であり、前記スルホン基、カルボキシル基、水酸基、及びチオール基はその水素原子がアルカリ金属原子またはアルカリ土類金属原子で置換されてもよい。）
【請求項３】
前記、親水性の置換基を有するジハロゲノトリアジン系化合物の水溶液の中に多価アルコール類および多価アミノ化合物を共存させ含浸させたのち「乾熱連続法」を用いて、該繊維構造物を３０℃〜９０℃で熱処理する第１段階とその後１２０℃〜１８０℃の乾熱の中で実質的に乾燥するまで熱処理する第２段階とを含む処理工程を有することを特徴とする有機繊維構造物の改質．疎水化製造方法。
【請求項４】
前記、親水性の置換基を有するジハロゲノトリアジン系化合物の水溶液の中に多価アルコール類および多価アミノ化合物を共存させ含浸させたのち「浴中吸尽法」を用いて、請求項３記載の有機繊維構造物の改質．疎水化製造方法。
【請求項５】
該水溶液中に多価アルコール類および多価アミノ化合物を共存させることを特徴とする請求項１〜４記載の有機繊維構造物の改質．疎水化製造方法。
【請求項６】
該水溶液中に水系フルオロアルキリアクリレートを含有させることを特徴とする、有機繊維構造物の改質．疎水化製造方法。
【請求項７】
該水溶液中に水系シリコーンソフナー、水系メラミン尿素誘導体および水系ウレタンから選ばれた少なくとも１種を含有させることを特徴とする、有機繊維構造物の改質．疎水化製造方法。
【請求項８】
請求項１〜７記載のいずれかの有機繊維構造物の改質．疎水化製造方法により得られた繊維構造物を用いてなることを特徴とする、スーツ地、シャツ地、ボトム、セーター、コート等の防寒衣、スキーウエア、ライフジャケット等のアウター類。
【請求項９】
請求項１〜７記載のいずれかの有機繊維構造物の改質．疎水化製造方法により得られた繊維構造物を用いてなることを特徴とする、傘、鞄、靴等の雑貨類。
【請求項１０】
請求項１〜７記載のいずれかの有機繊維構造物の改質．疎水化製造方法により得られた繊維構造物を用いてなることを特徴とする、シーツ、テーブルクロス、各種カーシート等のシート類。
【請求項１１】
請求項１〜７記載のいずれかの有機繊維構造物の改質．疎水化製造方法により得られた繊維構造物を用いてなることを特徴とする、靴下、ショーツ、ブラジャー等の下着類。
【発明の詳細な説明】
【技術分野】
【０００１】  本発明は、親水性置換基を有するジハロゲノトリアジン系化合物と多価アルコール類および多価アミノ化合物を共存させ有機繊維構造物の着用快適性および疎水性を向上させるものであり、さらに詳しくは一般衣料における風合いの維持、防縮性、柔剛性向上などの形態安定、疎水化における撥水性．撥油性．速乾性、水系防汚性などの機能を有する有機繊維構造物に関するものである。
【背景技術】
【０００２】  天然繊維、再生繊維並びにナイロンなどの有機繊維構造物は、風合いや吸湿率の点で、合成繊維に比べて非常に優れた素材である。それは合成繊維と比較して、内部に親水性のＮＨ２基，ＯＨ基を多く有し、公定水分率が高いためである。しかし、洗濯等により水を含むと膨張し布地等の摩擦によってフィルビル、ピリング等の発生となり粗硬化の原因のフェルト化を引き起こす。又乾燥によって収縮すること剛柔性．防縮性を含めて形態安定性が合成繊維と比較して低いという特徴がある。【０００３】  従来から有機繊維構造物はコート、オーバー、スポーツウェアー更にはテーブルクロス、シート類などの産業資材分野に至るまで広い用途に使用されている。その一方で疎水化における撥水性．撥油性において例えば衣料用途では、水や雨などが衣服内には染み込まないという特性が強く要請されてきた、更にたとえ濡れても早く乾くという速乾性などの様々な機能性をも要請されている。【０００４】  したがって、該要求に対応して開発された、シリコーン系やフッ素系の撥水剤で加工した製品が提案されている（特許文献１）。【０００５】  しかし、これらのいずれについても、使用者からは十分に満足したとの評価は得られていないのが現状で改善点はある。最も指摘される項目は、水系洗濯における風合い維持などの形態安定．防縮性．フィルビル．ピリング等の発生にともなう粗硬化、疎水性を追求する撥水処理．撥油処理については有機繊維構造物の粗硬化と強伸度の低下、着用耐久性の低さであり、特に生地表面の汚れに対して撥水度の低下が著しく、かつ摩耗においても撥水度の低下が避けられないという品質の点であった。【０００６】  特に、有機繊維構造物の撥水性向上の要求に対し、加工剤の構成や塗布量のアップがなされてきたが、樹脂による繊維表面への加工のため耐久性は低く、期待値まで向上し得ない技術レベルであった。また、樹脂による繊維表面への加工のため、風合いの硬化、コストアップ、チョークマークの発生等という品位を損なうという問題に加えて、撥水効果をアップすればするほど静電気の発生度合いが強くなり、ゴミ、浮遊物の付着、汚れ、着用不快感が発生するという問題や、更には有害な薬剤や樹脂の使用に起因する安全性の問題や、製造過程で発生する排水負荷（生物化学的酸素要求量）が高くなるという問題があった。【０００７】  また、本発明において後で説明するように親水性置換基をする、ジハロゲノトリアジン化合物を用いて天然繊維や再生繊維を処理することについて、有機天然繊維製品の改質加工技術として、羊毛、絹、皮革、木綿、麻、再生繊維等の有機天然繊維材料にジハロゲノトリアジン化合物を用いて２段階の熱処理加工を施して、それにより形態安定加工を行うという加工手法が提案されている（特許文献２）。【０００８】  しかし、この特許文献２に記載の従来技術では、本発明とは、目的、構成、効果のいずれにおいても相違するものである。
【特許文献１】特開平６−５７６４１号公報
【特許文献２】特許第３４１５５７６号公報（特許請求の範囲）
【０００９】  すなわち、本発明の目的は有機繊維構造物への風合いの維持などの形態安定性．防縮性．剛柔性、疎水性における撥水性．撥油性などの水系防汚性、速乾性などの各種の機能性の向上を付与し生活資材、産業資材への活用など広い用途開拓をすることであり、その目的に沿った有機繊維構造物を提供せんとするものである。
【課題を解決するための手段】
【００１０】  上記課題を解決するために、本発明に係る有機繊維構造物の改質．疎水化製造方法は親水性置換基を有するジハロゲノトリアジン化合物と多価アルコール類および多価アミノ化合物を共存させ製造．加工する製造方法として「乾熱連続法」と「浴中吸尽法」の２つの方法がある。
【００１１】  乾熱連続法においては、本発明方法は親水性置換基を有するジハロゲノトリアジン化合物と多価アルコール類および多価アミノ化合物を共存させ有機繊維構造物に含浸させた後、該繊維構造物を３０℃〜９０℃で熱処理する第１段階とその後１２０℃〜１８０℃の乾熱の中で実質的に乾燥するまで熱処理する第２段階とを含む処理工程を有することを特徴とするものである。
【００１２】  浴中吸尽法において本発明方法は親水性置換基を有するジハロゲノトリアジン化合物を純度１００％換算で該繊維構造物の重量比０．１％以上、５．０％以下、多価アルコール類および多価アミノ化合物においては該繊維構造物の重量比０．１％以上５．０％以下、浴比１：３０以下になるように調整した浴液にて浴液温度３０℃〜９０℃、１５分間以上の処理を実施する、第１段階の熱処理と１２０℃〜１８０℃の乾熱の中で熱処理する第２段階とを含む処理工程を有する事を特徴とするものである。
【００１３】  浴中吸尽法においては、浴液温度３０℃〜６０℃、１５分間以上で処理し次に浴液温度を徐々に昇温させていき、さらに６０℃〜９０℃の範囲で１５分間以上処理する、徐々にとは浴液温度３０℃〜６０℃、１５分間以上の処理をした後６０℃〜９０℃の範囲で１５分間以上処理する際の処理温度に至らせるまでを徐々に昇温させるという意味である、徐々にとは急激かつ不均一な反応を防止することにより有機繊維構造物に対して親水性置換基を有するジハロゲノトリアジン化合物を２次元的な立体的架橋構造で被膜化できる昇温速度であることを意味し具体的には昇温速度が２℃／分以下であることが好ましい。
【００１４】  また、かかる本発明において撥水性向上剤として水溶性ジハロゲノトリアジン化合物の水溶液に水溶性または水分散性（以下、水系と記す）パーフルオロアルキルアクリレートを併用する事が好ましく、助剤として水系シリコーンソフナー、水系メラミン尿素誘導体および水系ウレタンから選ばれた少なくとも１種を併用する事が好ましい。
【００１５】  かかる本発明方法において第１段階においては有機繊維構造物への改質．機能性付与を目的として親水性置換基を有するジハロゲノトリアジン化合物の溶液に多価アルコール類および多価アミノ化合物を共存させる。また反応をより均一かつ時間を短縮する目的でシルク、ウール、ナイロンの各繊維は酢酸、リンゴ酸、およびクエン酸から選ばれた少なくとも１種を添加してＰｈを４〜６の範囲にする事が好ましい。又綿、麻などのセルロース系繊維、更生繊維においては炭酸水素ナトリウム、炭酸ナトリウムおよび水酸化ナトリウムから選ばれた少なくとも１種を添加してＰｈを８〜１１の範囲にすることが好ましい。
【００１６】  本発明において親水性置換基を有するジハロゲノトリアジン化合物としては、下記一般式（１）で表される２，６−ジハロゲノ−４−Ｙ−１，３，５−トリアジン誘導体が好ましく使用される。
【化２】
2008063708.tif 000002
【００１７】  上記式（１）中、Ｘは塩素、フッ素及び臭素からなる群より選ばれるハロゲン基、Ｙはスルホン基、カルボキシル基、水酸基及びチオール基からなる群より選ばれる少なくとも１つの基により置換されたアリールアミノ基、アリールオキシ基、アリールメルカプト基、アルキルアミノ基、アルコキシ基、アルキルチオ基、トリアジニルアミノ基、トリアジニルオキシ基、トリアジニルチオ基、またはトリアジニルアミノスチルベンアミノ基であり、前記スルホン基、カルボキシル基、水酸基及びチオール基はその水素原子がアルカリ金属原子またはアルカリ土類金属原子で置換されてもよい。
【００１８】  前記一般式（１）で表される親水性置換基を有するジハロゲノトリアジン化合物を用いて有機繊維構造物を反応させる条件は、シルク．ウール並びナイロンにおいては酸性染料とよく似た条件で加工できる。綿．麻などのセルロース系繊維．再生繊維においてはジクロトリアジン系反応性染料の場合と良く似た条件で加工することができる。それによって薬剤使用量の削減と省エネルギー並びに排水の削減を達成し、経済性並びに環境適応性を著しく改善することができる。
【００１９】  疎水性向上剤として、水溶性または水分散性（以下、水系と記す）パ−フルオロアルキルアクリレートに、助剤として、水系メラミン尿素誘導体や水系ウレタン、およびブロック型イソシアネートの中から選ばれる１種または複数種を併用することが好ましい。
【００２０】  前述した水系フルオロアルキルアクリレート、水系シリコーンソフナー、水系メラミン尿素誘導体、水系ウレタンの分子中に、水酸基と、カルボキシル基、スルホン基などの水溶性置換基を有していることが好ましい。これらの化合物は、繊維と結合したクロルトリアジン環と反応してトリアジン環を介して有機繊維からなる繊維構造物と共有結合によって結びつくか、あるいは更に繊維と結合したもう１つのクロルトリアジン環とも反応することによって、長さの異なる立体・架橋・結合を形成し、疎水性、水系防汚性等の機能性を付与することができると考えられる。もちろん、反応機構論からジハロゲノ−Ｓ−トリアジン系化合物と助剤類が事前に反応する場合や、等モル反応に限らず、例えば、１：２、１：３あるいは２：１モル比反応等、多数の組み合わせからなる反応中間体を形成した上で繊維と反応する場合も考えられる。
【発明の効果】
【００２１】  本発明の製造方法によって得られる有機繊維構造物の改質．疎水化製造方法は、本発明の処理を実施していない加工品と比較して防縮性．剛柔度などの形態安定、疎水性の追求として撥水性．撥油性．速乾性が向上して着衣快適性並び疎水性を講向上させた素材を提供できる。更に上記の特性の耐久性においても非常に優れている。
【００２２】  さらに、本発明方法の特徴は、ホルマリン等の有害な薬剤を使用することなく安全で環境適合性に優れた安価な加工薬剤であること、樹脂加工による莫大なエネルギーを使用することなく二酸化炭素や窒素酸化物の削減にも寄与し、熱による作業環境の悪化を防ぐことができる点であり、これらのことから、新規の設備を設置することなく、遊休設備を活用できるなど優れた経済性のもとで、従来は制約が多かった衣料分野のみならず産業資材の各種分野で、有機繊維からなる繊維構造物の用途を、広く拡大できるものである。
【００２３】  具体的には一般的な衣類、帽子、防寒衣類、スキー衣類、カジュアル衣類、トレッキング衣類、ユニホーム類、介護用シーツ類、ドクター．ナース衣類、調理師衣類、カバン、靴、手袋、テント、各種シート等の水・雨・水系液体から防御する用途、テーブルクロス等の水系汚れ防止用途、フィールドウェア、アスレチックウェア等の軽さが求められる用途、靴下、ショーツ、ガードル、スリップ、ブラジャー、パンティーストッキング、ボディースーツ、その他のランジェリー・ファンディーション等の下着用途などに使用することができるものとなる。
【００２４】  このように、本発明の有機繊維からなる繊維構造物の改質．疎水化製造方法は、技術的価値・実用的価値が高く、なおかつ近年の健康問題や地球規模クラスの環境問題にも対応できるものであり、産業界に大いに貢献することができるものである。
【発明を実施するための最良の形態】
【００２５】  以下に、本発明について、望ましい実施の形態とともに詳細に説明する。【００２６】  本発明の親水性の置換基を有するジハロゲノトリアジン化合物と多価アルコール類および多価アミノ化合物を共存させ含浸させて、第１段階３０℃〜９０℃の熱処理工程とその後１２０〜１８０℃の乾熱の中で第２段階の熱処理を実施するものである。【００２７】  本発明は、有機繊維構造物へ剛柔度向上、防縮効果などの形態安定改質加工を実施後、耐久性に優れた疎水化追求にともない、撥水性．撥油性などの水系防汚性．速乾性などの機能性付与を実現するに当たり、親水性の置換基を有するジハロゲノトリアジン化合物並び多価アルコール類および多価アミノ化合物を共存させ熱処理を行うものである。【００２８】  ここで、有機繊維構造物とは、ウール．シルクなどの動物系繊維、綿．麻などのセルロース系繊維、レーヨン．テンセル．キュプラなどの更生繊維、ナイロン繊維の繊維構造物のことをいい、「乾熱連続法」並び「浴中吸尽法」とは、有機繊維構造物を親水性置換基を有するジハロゲノトリアジン化合物と多価アルコール類および多価アミノ化合物を共存させ浸漬し処理温度、浴比、時間を規制し熱処理の反応工程を有することをいう。【００２９】  親水性置換基を有するジハロゲノトリアジン化合物水溶液は多価アルコール類および多価アミノ酸並び有機繊維構造物と共有結合．架橋結合．造塩結合を実施する機能を有しているのみならず、第１段階の反応時の電子置換性において撥水剤やブロックイソミアネートの第２段階の架橋結合．イオン結合にも寄与する。【００３０】  有機繊維構造物の加工方法には第１段階の熱処理として「乾熱連続法」「浴中吸尽法」が主な加工方法で親水性置換基を有するジハロゲノトリアジン化合物と多価アルコール類および多価アミノ酸を共存させ加工助剤の下で３０〜９０℃にて水溶液の中に含浸させ有機繊維構造物のアミノ末端基．水酸基．スルホン酸基．カルボキシル基．多価アルコール類および多価アミノ化合物に対して親水性置換基を有するジハロゲノトリアジン化合物の一方のハロゲン部位を反応させ、その後の昇温によってジハロゲノトリアジンの反応性の温度の違いによって有機繊維構造物と共有反応してトリアジン環を構成させる事が出来る。
含浸させる手段は浸漬、スプレー、シャワーなどの各種方法を探用することができるが「含浸」とは繊維構造物に親水性置換基を有するジハロゲノトリアジン化合物と多価アルコール類および多価アミノ酸を含ませることを言う。【００３１】  本発明の方法において第２段階の熱処理として疎水性向上における撥水性．撥油性．水系防汚性．速乾性を付与させるため「乾熱連続法」として「パッド．ドライ．キュア法」を用いる。第１段階にて繊維に構成されているトリアジン環を介して水溶性パーフルオロアクリレート、水溶性シリコーンソフナー、水溶性メラミン尿素誘導体、水溶性ウレタンを併用して、逐次にあるいは同時に１２０℃〜１８０℃の乾熱処理工程において疎水性向上の追及において撥水性や撥油性の機能を有した速乾性を初めとする機能性を改善向上、水系防汚性付与による着用快適性と生活資材、産業資材に優れた有機繊維構造物を提供せんもんとする。【００３２】  本発明で用いることができる親水性置換基を有するのジハロゲノトリアジン化合物は、下記一般式（１）で表される２，６−ジハロゲノ−４−Ｙ−１，３，５−トリアジン誘導体が付与されていることをを特徴とする。【００３３】
【化３】
2008063708.tif 000003
【００３４】  上記式（１）中、Ｘは塩素、フッ素及び臭素からなる群より選ばれるハロゲン基、Ｙはスルホン基、カルボキシル基、水酸基及びチオール基からなる群より選ばれる少なくとも１つの基により置換されたアリールアミノ基、アリールオキシ基、アリールメルカプト基、アルキルアミノ基、アルコキシ基、アルキルチオ基、トリアジニルアミノ基、トリアジニルオキシ基、トリアジニルチオ基、またはトリアジニルアミノスチルベンアミノ基であり、前記スルホン基、カルボキシル基、水酸基及びチオール基はその水素原子がアルカリ金属原子またはアルカリ土類金属原子で置換されてもよい。【００３５】  前記一般式（１）で表される繊維材料の改質薬剤をより具体的に説明すると、トリハロゲノ−Ｓ−トリアジン、好ましくは塩化シアヌルを主原料として用い、カルボキシル基、水酸基、チオール基、アミノ基、スルホン基、スルホン酸基等水溶性あるいは親水性置換基を有するアニリン類、フェノール類、チオフェノール類、ナフチルアミン類、ナフトール類、アミノ酸類、トリアジン類等の単体あるいは混合物を塩化シアヌル１モルに対して１モルを酸結合剤を共存させた中性ないし弱アルカリ性で縮合させるか、あるいは塩化シアヌルを重炭酸ソーダ、炭酸ソーダ、苛性ソーダ、苛性カリ、水酸化マグネシウム等を用いてアルカリ性で加水分解させることによって得られる。これらの化合物は純粋である必要はなく、前記２種以上の混合物と塩化シアヌルを反応させたものであってもよいし、純粋に作られたものをあとから混合して多成分系として使用することが好ましい場合もある。【００３６】  これらの化合物が具備すべき条件は、ハロゲノトリアジンと反応する置換基を有することと、同時に親水性の置換基を有する親水性化合物である。つまりは本発明で用いられる前記一般式（１）で表される加工薬剤が、全体として親水牲となればよい。ハロゲノトリアジンとこれら親水性化合物とを反応させた生成物とは、具体的には次のような化合物の単体あるいは混合物を例として挙げることができる。
２，６−ジクロル−４−（３−スルホアリニノ）−Ｓ−トリアジン
２，６−ジクロル−４−（４−スルホアリニノ）−Ｓ−トリアジン
２，６−ジクロル−４−（３−スルホアリニノ）−Ｓ−トリアジン
２，６−ジクロル−４−（２，５−ジスルホアリニノ）−Ｓ−トリアジン
２，６−ジクロル−４−（３，５−ジスルホアリニノ）−Ｓ−トリアジン
２，６−ジクロル−４−（３−カルボキシアリニノ）−Ｓ−トリアジン
２，６−ジクロル−４−（４−カルボキシアリニノ）−Ｓ−トリアジン
２，６−ジクロル−４−（２−カルボキシアリニノ）−Ｓ−トリアジン
２，６−ジクロル−４−（β−カルボキシエチルアミノ）−Ｓ−トリアジン
２，６−ジクロル−４−ウレイド−Ｓ−トリアジン
２，６−ジクロル−４−チオウレイド−Ｓ−トリアジン
２，６−ジクロル−４−（４−カルボキシフェノキシ）−Ｓ−トリアジン
２，６−ジクロル−４−（４−カルボキシフェニルチオ）−Ｓ−トリアジ
２，６−ジクロル−４−オキシ−Ｓ−トリアジンＮａ塩
２，６−ジクロル−４−オキシ−Ｓ−トリアジンＬｉ塩
２，６−ジクロル−４−オキシ−Ｓ−トリアジンＭｇ塩
２，６−ジクロル−４−チオ−Ｓ−トリアジンＮａ塩【００３７】  親水性の置換基を有するジハロゲノトリアジン類は、この他にも数多くの有効な化合物が考えられるのであって、本発明はこれらの具体例に制約されるものではなく、親水性置換基を有する化合物であることと、活性ハロゲン原子またはそれに類する反応性基を２個以上有することがポイントである。【００３８】  本発明において、有機繊維構造物は、綿や糸の段階、織編にした後、不織布あるいは工程途中の半製品、完成された製品の段階などで加工することも可能である。更に本発明の効果が阻害されない範囲であれば他の繊維との混用品であってもよい。
加工対象は、ポリアミド、ポリビニル、アルコール、ポリアクリロニトリル、ポリプロピレン等石油系合成素材との複合系繊維構造物であってもよい。【００３９】  本発明の加工薬剤ジハロゲノトリアジン類は、ドイツ公開特許第２３５７２５２号公報、あるいはアメリカ特許第５６０１９７１号明細書等に記載があるように公知の合成法に準じて合成することができるが、その概要は次の通りである。【００４０】  すなわち、例えば、塩化シアヌル１．００モルを５℃以下の氷水の中へ仕込み、次いで例えばｍ−スルファニル酸１．０２モルと炭酸ソーダ約１モルをよく撹拌しながら徐々に仕込む。ｍ−スルファニル酸と炭酸ソーダの仕込みはＰＨ＝７±１で約３時間を要して５〜１０℃で仕込み、高速液体クロマトグラフィー（ＨＰＬＣ）によって分析し、塩化シアヌルがほぼ消滅すれば、更に１時間保湿撹拌して反応を完結させる。この間ＰＨは６〜８に維持し、ＨＰＬＣによって組成を分析し、モノスルファニル体が９０％以上となれば反応を終了する。反応後微量の不溶物を濾過して除き、最終的にはＰＨは７に調整する。このようにして２．６−ジクロル−４−（３−スルフォアニリノ）−Ｓ−トリアジンＮａ塩水溶液が高収率で得られる。この化合物は冷蔵庫内で５℃以下保管すれば約１ヶ月間は安定である。【００４１】  本発明において共存させる親水性置換基を有するジハロゲノトリアジン系化合物と多価アルコール類および多価アミノ化合物は分子内に活性水素原子を２個以上有している事が望ましく、多価アルコール類としてエチレングリコール、プロピレングリコール、ブタンジオール類、ペンタンジオール類、ヘキサンジオール類、グリセリン、トリメチロールプロパン、ペンタエリスリトール、ソルビトール、ネオペンチルグリコール、ビスフェノールＡ、キシリレングリコール等、またはこれらアルコール類の変性体等が挙げられる。多価アミノ化合物として加水分解シルク、ヘキサメチレンジアミン、３，３’−イミノビスプロピルアミン［Ｈ２ＮＣＨ２ＣＨ２ＣＨ２ＮＨＣＨ２ＣＨ２ＣＨ２ＮＨ２］等が挙げられる。【００４２】多価アルコール類及び多価アミノ化合物は１種単独で使用しても２種以上を併用してもよい。また、多価アルコール類は、ポリエステルポリオールであってもよい。該ポリエステルポリオールは、多価アルコールと多価カルボン酸または多価カルボン酸の誘導体との反応により得られ、エステル結合を有する。エステル結合を形成するための多価カルボン酸またはその誘導体としては、フタル酸、アジピン酸、フマル酸、ピロメリット酸、トリメリット酸、脂肪族ジカルボン酸、またはそれぞれの酸の誘導体等が好ましい。【００４３】  本発明でいうフルオロアルキルアクリレートとしては、ポリフルオロアルキル基（以下、Ｒｆ基と記す）を有する（メタ）アクリル酸エステルの重合単位を含むものである。ここで、（メタ）アクリル酸エステルとは、アクリル酸エステルおよびメタクリル酸エステルから選ばれた少なくとも１種をいう。「（メタ）アクリルアミド」等の表記についても同様である。Ｒｆ基を有する（メタ）アクリル酸エステルとは、Ｒｆ基が（メタ）アクリル酸エステルのアルコール残基部分に存在する化合物をいう。【００４４】  Ｒｆ基は、アルキル基の水素原子の２個以上がフッ素原子に置換された基である。Ｒｆ基の炭素数は２〜２０が好ましく、特に６〜１６が好ましい。またＲｆ基は直鎖構造または分岐構造であり、直鎖構造が好ましい。分岐構造である場合には、分岐部分がＲｆ基の末端部分に存在し、かつ炭素数が１〜４程度の短鎖であるのが好ましい。Ｒｆ基は、フッ素原子以外のハロゲン原子を含んでいてもよい。フッ素原子以外のハロゲン原子としては塩素原子が好ましい。【００４５】  Ｒｆ基の末端部分の構造としては、−ＣＦ２ＣＦ３、−ＣＦ（ＣＦ３）２、−ＣＦ２Ｈ、−ＣＦＨ２、−ＣＦ２Ｃｌ等が挙げられ、−ＣＦ２ＣＦ３が好ましい。また、Ｒｆ基中の炭素−炭素結合間には、エーテル性酸素原子またはチオエーテル性硫黄原子が挿入されていてもよい。【００４６】  Ｒｆ基中のフッ素原子数は、［（Ｒｆ基中のフッ素原子数）／（Ｒｆ基と同一炭素数の対応するアルキル基中に含まれる水素原子数）］×１００（％）で表現した場合、６０％以上が好ましく、特に８０％以上が好ましい。さらにＲｆ基は、アルキル基の水素原子の全てがフッ素原子に置換された基、すなわち、パーフルオロアルキル基（以下、ＲＦ基と記す。）、またはＲＦ基を末端部分に有する基が好ましい。【００４７】  ＲＦ基の炭素数は２〜２０が好ましく、特に６〜１６が好ましい。炭素数が２未満の場合には撥水性が低下する傾向にある。炭素数が２０超の場合には共重合体が常温で固体となり、昇華性も大きくなり、取扱いが困難になる傾向がある。
Ｒｆ基の具体例を以下に挙げる。なお、以下の例においては、同一分子式を有する構造の異なる基である構造異性の基を含む。【００４８】  Ｃ４Ｆ９−（Ｆ（ＣＦ２）４−、（ＣＦ３）２ＣＦＣＦ２−、（ＣＦ３）３Ｃ−等）、Ｃ５Ｆ１１−（Ｆ（ＣＦ２）５−、（ＣＦ３）３ＣＣＦ２−等）、Ｃ６Ｆ１３−（Ｆ（ＣＦ２）６−等）、Ｃ７Ｆ１５−、Ｃ８Ｈ１７−、Ｃ９Ｆ１９−、Ｃ１０Ｆ２１−、Ｃｌ（ＣＦ２）ｓ−（ｓは２〜１６の整数）、Ｈ（ＣＦ２）ｔ−（ｔは１〜１６の整数）、（ＣＦ３）２ＣＦ（ＣＦ２）ｙ−（ｙは１〜１４の整数）等。【００４９】  Ｒｆ基が、炭素−炭素結合間にエーテル性酸素原子、またはチオエーテル性硫黄原子が挿入された基である場合の具体例を、以下に挙げる。【００５０】  Ｆ（ＣＦ２）５ＯＣＦ（ＣＦ３）−、Ｆ（ＣＦ（ＣＦ３）ＣＦ２Ｏ）ｒＣＦ（ＣＦ３）ＣＦ２ＣＦ２−、Ｆ（ＣＦ（ＣＦ３）ＣＦ２Ｏ）ｚＣＦ（ＣＦ３）−、Ｆ（ＣＦ（ＣＦ３）ＣＦ２Ｏ）ｕＣＦ２ＣＦ２−、Ｆ（ＣＦ２ＣＦ２ＣＦ２Ｏ）ｖＣＦ２ＣＦ２−、Ｆ（ＣＦ２ＣＦ２Ｏ）ｗＣＦ２ＣＦ２−（ｒは１〜６の整数、ｚは１〜５の整数、ｕは２〜６の整数、ｖは１〜６の整数、ｗは１〜９の整数）等。【００５１】  Ｒｆ基を有する（メタ）アクリル酸エステルとしては、下記式（２）で表される化合物が好ましい。ただし、式１においてＲｆはＲｆ基、Ｑは２価の有機基、Ｒ１は水素原子またはメチル基を示す。
Ｒｆ−Ｑ−ＯＣＯＣＲ１＝ＣＨ２・・・式（２）【００５２】  式（２）におけるＲｆ基としては、エーテル性酸素原子またはチオエーテル性硫黄原子を含まないＲｆ基が好ましく、特にＲＦ基が好ましい。とりわけ−（ＣＦ２）Ｆ（ただし、ｎは２〜２０の整数。）で表される基が好ましく、ｎが５〜１７の整数である基が好ましく、特にｎが７〜１３の整数である基が好ましい。
式（２）におけるＱとしては、−（ＣＨ２）ｐ＋ｑ−、−（ＣＨ２）ｐＣＯＮＨ（ＣＨ２）ｑ−、−（ＣＨ２）ｐＯＣＯＮＨ（ＣＨ２）ｑ−、−（ＣＨ２）ｐＳＯ２ＮＲ２（ＣＨ２）ｑ−、−（ＣＨ２）ｐＮＨＣＯＮＨ（ＣＨ２）ｑ−、−（ＣＨ２）ｐＣＨ（ＯＨ）−（ＣＨ２）ｑ−等が好ましい。ただし、Ｒ２は水素原子またはアルキル基を示す。また、ｐおよびｑは０以上の整数を示し、ｐ＋ｑは１〜２２の整数である。これらのうち、−（ＣＨ２）ｐ＋ｑ−、−（ＣＨ２）ｐＣＯＮＨ（ＣＨ２）ｑ−、−（ＣＨ２）ｐＳＯ２ＮＲ２（ＣＨ２）ｑ−であり、かつ、ｑが２以上の整数であってかつｐ＋ｑが２〜６である場合が好ましい。特に、ｐ＋ｑが２〜６である場合の−（ＣＨ２）ｐ＋ｑ−、すなわち、ジメチレン基〜ヘキサメチレン基が好ましい。Ｑと結合するＲｆの炭素原子には、フッ素原子が結合しているのが好ましい。【００５３】  Ｒｆ基を有する（メタ）アクリル酸エステルの具体例としては、下記の化合物が挙げられる。ただし、Ｒ１は水素原子またはメチル基を示す。【００５４】  Ｆ（ＣＦ２）５ＣＨ２ＯＣＯＣＲ１＝ＣＨ２、Ｆ（ＣＦ２）６ＣＨ２ＣＨ２ＯＣＯＣＲ１＝ＣＨ２、Ｈ（ＣＦ２）６ＣＨ２ＯＣＯＣＲ１＝ＣＨ２、Ｈ（ＣＦ２）８ＣＨ２ＯＣＯＣＲ１＝ＣＨ２、Ｈ（ＣＦ２）１０ＣＨ２ＯＣＯＣＲ１＝ＣＨ２、Ｈ（ＣＦ２）８ＣＨ２ＣＨ２ＯＣＯＣＲ１＝ＣＨ２、Ｆ（ＣＦ２）８ＣＨ２ＣＨ２ＣＨ２ＯＣＯＣＲ１＝ＣＨ２、Ｆ（ＣＦ２）１０ＣＨ２ＣＨ２ＯＣＯＣＲ１＝ＣＨ２、Ｆ（ＣＦ２）１２ＣＨ２ＣＨ２ＯＣＯＣＲ１＝ＣＨ２、（ＣＦ３）２ＣＦ（ＣＦ２）４ＣＨ２ＣＨ２ＯＣＯＣＲ１＝ＣＨ２、（ＣＦ３）２ＣＦ（ＣＦ２）６ＣＨ２ＣＨ２ＯＣＯＣＲ１＝ＣＨ２、（ＣＦ３）２ＣＦ（ＣＦ２）８ＣＨ２ＣＨ２ＯＣＯＣＲ１＝ＣＨ２、Ｆ（ＣＦ２）８ＳＯ２Ｎ（Ｃ３Ｈ７）ＣＨ２ＣＨ２ＯＣＯＣＲ１＝ＣＨ２、Ｆ（ＣＦ２）８（ＣＨ２）４ＯＣＯＣＲ１＝ＣＨ２、Ｆ（ＣＦ２）８ＳＯ２Ｎ（ＣＨ３）ＣＨ２ＣＨ２ＯＣＯＣＲ１＝ＣＨ２、Ｆ（ＣＦ２）８ＳＯ２Ｎ（Ｃ２Ｈ５）ＣＨ２ＣＨ２ＯＣＯＣＲ１＝ＣＨ２、Ｆ（ＣＦ２）８ＣＯＮＨＣＨ２ＣＨ２ＯＣＯＣＲ１＝ＣＨ２、（ＣＦ３）２ＣＦ（ＣＦ２）５（ＣＨ２）３ＯＣＯＣＲ１＝ＣＨ２、（ＣＦ３）２ＣＦ（ＣＦ２）５ＣＨ２ＣＨ（ＯＣＯＣＨ３）−−ＯＣＯＣＲ１＝ＣＨ２、（ＣＦ３）２ＣＦ（ＣＦ２）５ＣＨ２ＣＨ（ＯＨ）ＣＨ２−−ＯＣＯＣＲ１＝ＣＨ２、（ＣＦ３）２ＣＦ（ＣＦ２）７ＣＨ２ＣＨ（ＯＨ）ＣＨ２−−ＯＣＯＣＲ１＝ＣＨ２、Ｆ（ＣＦ２）９ＣＨ２ＣＨ２ＯＣＯＣＲ１＝ＣＨ２、Ｆ（ＣＦ２）９ＣＯＮＨＣＨ２ＣＨ２ＯＣＯＣＲ１＝ＣＨ２。【００５５】  本発明でいうフルオロアルキルアクリレートは、Ｒｆ基を有する（メタ）アクリル酸エステルを２種以上含んでもよい。Ｒｆ基を有する（メタ）アクリル酸エステルを２種以上含む場合には、炭素数の異なるＲｆ基を有する（メタ）アクリル酸エステルであることが好ましい。また、本発明でいうフルオロアルキルアクリレートは、Ｒｆ基を有する（メタ）アクリル酸エステルの重合単位以外の重合単位を含んでもよい。他の重合単位としては、エチレン、プロピレン、ブタジエン、イソプレン、塩化ビニル、フッ化ビニル、塩化ビニリデン、フッ化ビニリデン、クロロプレン等のオレフィン類、スチレン、α−メチルスチレン、４−メチルスチレン等のスチレン類、ジアセトン（メタ）アクリルアミド、Ｎ，Ｎ−ジメチル（メタ）アクリルアミド、Ｎ−メチロール（メタ）アクリルアミド等の（メタ）アクリルアミド類、エチルビニルエーテル、シクロヘキシルビニルエーテル、ハロゲン化アルキルビニルエーテル等のビニルエーテル類、アリルグリシジルエーテル等のアリルエーテル類、酢酸ビニル等のカルボン酸ビニル類、酢酸アリル等のカルボン酸アリル類、エチルビニルケトン等のビニルアルキルケトン類。【００５６】  メチル（メタ）アクリレート、ブチル（メタ）アクリレート、シクロヘキシル（メタ）アクリレート、２−エチルヘキシル（メタ）アクリレート、セチル（メタ）アクリレート、オクタデシル（メタ）アクリレート等の炭素数１〜２６の直鎖または分岐のアルキル基を有するアルキル（メタ）アクリレート、グリシジル（メタ）アクリレート、ベンジル（メタ）アクリレート、２−ヒドロキシエチル（メタ）アクリレート、２−ヒドロキシ−３−クロロプロピル（メタ）アクリレート、ポリオキシアルキレンモノ（メタ）アクリレートモノメチルエーテル、ポリオキシアルキレンジ（メタ）アクリレート、２−（ジメチルアミノ）エチル（メタ）アクリレート、ポリジメチルシロキサン基を有する（メタ）アクリレート、ブロックされたイソシアネート基を有する（メタ）アクリレート、第４アンモニウム塩の基を有する（メタ）アクリレート等の（メタ）アクリレート類。【００５７】  トリアリルシアヌレート、Ｎ−ビニルカルバゾール、マレイミド、Ｎ−アルキルマレイミド、無水マレイン酸、マレイン酸モノアルキルエステル、マレイン酸ジアルキルエステル等。【００５８】  本発明において、フルオロアルキルアクリレートを使用する場合は、下記の化合物すなわち、ブロックされたイソシアネート基を１個以上有し、かつ重合性炭素−炭素不飽和結合を有しない化合物であり、イソシアネート基をブロック化剤でブロックした構造の化合物、を併用することが好ましい。そして、ポリイソシアネートと分子内に活性水素原子を２個以上有する化合物とを反応させた化合物のイソシアネート基をブロック化剤でブロックした構造が好ましい。【００５９】  ポリイソシアネートとしては、以下のポリイソシアネートが好ましく挙げられる。
４，４’−ジフェニルメタンジイソシアネート、２，４’−ジフェニルメタンジイソシアネート、トリレンジイソシアネート等の芳香族イソシアネート類、トリメチレンジイソシアネート、テトラメチレンジイソシアネート、ペンタメチレンジイソシアネート、ヘキサメチレンジイソシアネート、１，２−プロパンジイソシアネ−ト、１，２−ブタンジイソシアネート、トリメチルヘキサメチレンジイソシアネート、イソホロンジイソシアネート、４，４’−ジシクロヘキシルメタンジイソシアネート、シクロヘキシレンジイソシアネート等の脂肪族イソシアネート類または脂環族イソシアネート類、およびそれらのイソシアヌレート変性体、プレポリマー変性体、ビュレット変性体、アロファネート変性体等。【００６０】  イソシアネート基のブロック化剤としては、アルキルケトオキシム類、フェノール類、アルコール類、β−ジケトン類、ラクタム類が好ましい。特にメチルエチルケトオキシム、ε−カプロラクタム、フェノール、クレゾール、アセチルアセトン、マロン酸ジエチル、イソプロピルアルコール、ｔ−ブチルアルコール、マレイン酸イミド等が好ましい。とりわけ、メチルエチルケトオキシム等のジアルキルケトオキシム類、ε−カプロラクタム等のラクタム類の解離温度１２０〜１８０℃の化合物が好ましい。【００６１】  上記ブロックされたイソシアネートとしては、メイカネートＭＦ、ＢＰ−１１、ＮＢＰ−７５、ＮＢＰ−２３１（以上、明成化学工業社製）、ＷＢ−７３０、ＷＢ−９２０、ＸＷＢ−７２−Ｚ５６（以上、武田薬品工業社製）、ＢＩ−８（日本ポリウレタン社製）等の市販の化合物を用いてもよい。【００６２】  これらの化合物は、有機繊維構造物と結合したクロルトリアジン環と反応してトリアジン環を介して有機繊維からなる繊維構造物と立体．架橋結合することによって、或いは更にもう１つの繊維と結合したモノクロルトリアジン環とも反応することによって、立体・架橋・網目結合並びイオン結合の形成を促進し、耐久性のある防水性、疎水性、速乾性並びに水系防汚性等を付与することができる。【００６３】  本発明において、上記薬剤を用いて有機繊維構造物を加工する方法は、第１段階の熱処理は「乾熱連続法」「浴中吸尽法」とを用いて実施することができる加工条件の概要を説明すると、加工薬剤を目的に応じて、薬剤の純度１００％換算で０．１〜１０％（ｏ．ｗ．ｆ）使用する。天然繊維構造物がセルロース系、再生繊維構造物を２０％以上混交している場合は、無水炭酸ソーダ、重炭酸ソーダあるいは苛性ソーダを０．１〜１０％（ｏ．ｗ．ｓ）用いてアルカリ浴に調合する。天然繊維構造物がウール、シルク繊維構造物を７０％以上混交している場合は、酢酸、氷酢酸、リンゴ酸、クエン酸を０．１〜１０％（ｏ．ｗ．ｓ）にて酸性浴に調合する。薬剤を混合するときは、薬液の温度を３０℃未満で行うように注意する。３０℃以上になると水溶性ジハロゲノトリアジン化合物の凝集が著しく、生地に均一付着をさせることが困難になるためである。【００６４】「乾熱連続法」は調液温度に注意しながら混合した浴液に有機繊維構造物を含浸しパディングによって絞り率２０％〜３００％で薬剤水溶液を付与した繊維構造物を第１段階３０℃〜９０℃���加熱処理時間、数分間から６０分間程度の処理に供しさらに第２次段階の１２０℃〜１８０℃の乾熱の加熱処理時間、３０秒間〜３０分間の処理条件を採用して実質的に該素材が乾燥するまでの熱処理に供して加工処理すればよい。また加工薬剤あるいは助剤のパディング回数は混合液をあるいはそれぞれ単独に、１回に留まらず数回パッドドライを繰り返すと良い結果を生む場合がある。【００６５】「浴中吸尽法」は調液温度に注意しながら混合した浴液に処理加工する有機繊維構造物の総重量に対し浴比を１：３０以下になるよう染色機内の水量を調整し、該繊維構造物を所定加工処理条件に従い加工する。処理温度３０℃以上とし１５分間以上処理し、徐徐に昇温しながら浴温度を６０℃〜９０℃で１５分間以上処理した後、染色機内において湯洗を実施し排液し水洗する。該繊維構造物を乾燥させた後第２次段階の１２０℃〜１８０℃の乾熱の加熱処理、時間３０秒間〜３０分間の処理条件を採用して実質的に該素材が乾燥するまでの熱処理に供して加工処理すれば良い。また加工薬剤あるいは助剤のパディング回数は混合液をあるいはそれぞれ単独に、１回に留まらず数回パッドドライを繰り返すと良い結果を生む場合がある。【００６６】  また本発明においては第１段階と第２段階の順序で製造工程、処理工程が含まれていれば良い。【００６７】  以下、実施例によって本発明を更に詳細に説明するが、本発明はこれらの実施例に制約されるものではない、【００６８】  実施例１
酸性染料を用いて染色されたシルク１００％、番手ＥＣ／７２スムース編地を「浴中吸尽法」を用いて、染色機内において水３６０リッター  ２．６−ジクロルー４−（３−スルホアリニノ）−Ｓ−トリアジン１０％水溶液３．６ｋｇ酢酸（４８％濃度）１７０ｇ  ソルビトール３６０ｇで調液を実施した。その後２℃／分で５０℃まで昇温しこの温度を２０分間継続運転維持した。その後２℃／分で８５℃まで昇温しこの温度を３０分間継続維持して排水した。その後８５℃にて１０分間ソーピングを実施、排水。その後水洗を実施した。脱水した後１２０℃の乾熱で乾燥を実施して第１段階の熱処理を付与した。その後パッディング浴液を、水溶性パーフルオロアルキレート７ｋｇ、ブロックイソシアネート５００ｇを混合して水を加えて合計１００リットルのパッディング浴液を調合した。マングルにて絞り率７０％で均一に含浸させて１３０℃にて乾燥した。引き続きテンターで１７０℃で３０秒間乾熱処理して第２段階の熱処理加工を終了した。このようにして得られたシルク１００％スムース編地についてＪＩＳ  Ｌ１０９２雨試験による評価を行った結果を表１に示す。【００６９】  比較例１
実施例１で使用したものと同じ編地を、加工助剤と撥水剤で実施例１と同様の加工処理をした。このようにして得られた編地を実施例１と同様に測定した結果を表１に示す。【００７０】実施例２
モノクロルトリアジンの反応染料を用いて、ネービーに染色された綿１００％の６０／２２／２の綾地  総重量２４ｋｇを同染色機内において水３６０リッター  Ｎａ塩１０％水溶液を生地重量に対し（ｏ．ｗ．ｆ．２０％）４．８ｋｇと重炭酸ソーダ  ９ｋｇ、ソーダ灰１．８ｋｇ、ぼう硝１０．８ｋｇ加水分解シルク  ４８０ｇ（ｏ．ｗ．ｆ．２％）を水温３０℃以下に保ちながら溶解撹拌した。その後、２℃／分で５０℃まで昇温しこの温度を２０分間継続運転維持した。その後、２℃／分で８５℃まで昇温し、この温度を３０分間継続維持して排水した。その後、８５℃にて１０分間ソーピングを実施、排水。その後、水洗を実施した。その後、脱水して１２０℃乾熱で乾燥を実施した。その後、パッド、ドライ、キュア法において実施例１と同様の加工を実施した。
このようにして得られた綿１００％  ２／２の綾地の測定結果を表２に示す。【００７１】比較例２
実施例２で使用したものと同じ布帛を、加工助剤と撥水剤で実施例２と同様の加工処理をした。このようにして得られた布帛を実施例２と同様に測定した結果を表２に示す。【００７２】実施例３
クロム染色にて後染めされたウール１００％  ２／１のギャバ地  重量２５ｋｇを第１段階の処理として、水１４４ｋｇ  ２．６−ジクロル−４−オキシ−Ｓ−トリアジンＮａ塩１０％水溶液（ｏ．ｗ．ｓ．２０％）３６ｋｇ加水分解シルク１．８ｋｇ（ｏ．ｗ．ｓ．１％）酢酸（４８％濃度）９００ｇを第１段階の処理として室温にてよく混合してｏ．ｗ．ｓ２０％の水溶液を得た加工液を浴槽内に仕込みピックアップ６０％で絞りマングルにてオープンソーパー型装置で加工した、このオープンソーパー型装置にて９０℃の第１段階の乾燥処理を３分間実施、その後８０℃の水温の下で煮絨工程を１０分間実施後脱水して乾燥した。次いで第２段階処理のパディング溶液（水系パーフルオロアルキレート７ｋｇ、水系メラミン尿素誘導体樹脂３００ｇ、有機アミン系触媒３００ｇ、ブロックイソシアネート５００ｇおよび浸透剤イソプロピルアルコール５００ｇを混合して水を加え、合計１００リットルのパディング溶液）に浸漬、マングルにて絞り率５８％で含浸させた後、テンターにて１３０℃乾燥を実施した。続いてテンターで１７０℃、３０秒間乾熱処理して一連の加工を完了した。このようにして得られた測定結果を表３に示す。【００７３】  実施例３で使用したものと同じ布帛を助剤と撥水剤で同様の加工処理をした。このようにして得られた布帛を実施例３と同様に測定した結果を表３に示す。【００７４】実施例４
所定の糊抜き工程を実施した後、綿１００％  ４／１のサテン地  重量９ｋｇを第１段階の処理として、水７２ｋｇ  ２．６−ジクロルー４−（３−スルホアリニノ）−Ｓ−トリアジン１０％水溶液２６ｋｇ（ｏ．ｗ．ｆ．２６％）加水分解シルク１．８ｋｇ（ｏ．ｗ．ｆ．１．８％）重炭酸ソーダー２．２ｋｇ  ソーダ灰４４０ｇ  ぼう硝２．６４ｋｇを室内でよく混合してｏ．ｗ．ｆ２６％の水溶液を得たマングルにてピックアップ５０％で絞り、シリンダー乾燥機のシリンダー温度を９０℃に設定した後２０ｍ／分の速度でもって８０秒間、第１段階の処理を実施した、続いて実施例３と同様の第２段階の処理を実施した。このようにして得られた測定結果を表４、表５に示す。【００７５】  実施例４で使用したものと同じ布帛を助剤のみで同様の加工処理をした、このようにして得られた布帛を実施例４と同様に測定した結果を表４、表５に示す。【００７６】
【表１】
2008063708.tif 000004
【００７７】
【表２】
2008063708.tif 000005
【００７８】
【表３】
2008063708.tif 000006
【００７９】
【表４】
2008063708.tif 000007
【００８０】
【表５】
2008063708.tif 000008
（測定方法）
試験布を４０ｃｍ×４０ｃｍ（約４０ｇ）にカットし精秤する。次に全自動洗濯機にて洗濯、脱水（ＪＩＳＬ０２１７−１０３法準拠）その後１枚の布に広げた状態で平干しし一定時間ごとに重量を測定し、残留水分率を算出したものです。
（測定条件、２０℃掛ける６８％ＲＨ）【００８１】  表１に示した実施例１と比較例１からわかるように、本発明では、疎水性が向上している良好な結果が得られた。特に商業ドライの石油系では、これまで石油系ドライ溶液中にチャ−ジソ−プが混合されており、このチャ−ジソ−プの吸着残留により見掛け撥水性能は常に不良となって消費者からの苦情は絶えない現状となっていたが、当発明によりチャ−ジソ−プの吸着度合いが減少していることが確認された。撥水効果では一番の問題点であった摩擦による撥水の耐久性が飛躍的に向上している結果となった。撥油性についても同一の加工において付与されている良好な結果が得られた。【００８２】  実施例２と比較例２からわかるように、本発明では、綿１００％の織布においても、疎水化のバロメータである雨試験の吸水率は比較例に対し７．４５分の１まで低下して疎水化か完全に形成している結果を得た。更に形態安定化における寸法変化率も向上してフェルト収縮しないという防縮性をともなう良好な結果が得られた。【００８３】  また、実施例３と比較例３からわかるように、ウールにて縫製、製造、商品化される紳士服地の検査項目を同等か、全ての面で優位性を発揮できる事が確認された。更に特筆する点は商業用クリーニングにおけるタンブル乾燥における撥水性．耐久性が実証された。【００８４】  実施例４と比較例４からわかるように撥水処理を実施すると旧来の加工技術では粗硬となってしまう事が問題としてあったが、逆にこの加工を実施すると柔らかくなっている事が実証された。更に表５からわかるように疎水化された織物は残留水分率も低く、同条件にて試験測定、約６０分余り早く乾燥する結果となり、速乾性を保持している事が実証された。